(57)【特許請求の範囲】
【請求項１】
（Ａ）放射線の照射により酸を発生するジアゾスルホン酸系化合物、（Ｂ）有機アミン化合物、（Ｃ）有機カルボン酸化合物、（Ｄ）アルカリ可溶性樹脂及び（Ｅ）酸の存在下で架橋反応する化合物を含有するネガ型レジスト組成物であって、前記（D）成分が、水酸基の水素原子が部分的にメチル基、エチル基、n―プロピル基、i―プロピル基又はn―ブチル基で置換されたヒドロキシスチレンとスチレン或いはα−メチルスチレン、ｐ−メチルスチレン、ｏ−メチルスチレン又はｐ−クロロスチレンから選ばれるスチレン誘導体との共重合体であることを特徴とするネガ型レジスト組成物。
【請求項２】
保護基による置換率が１〜２５モル％であることを特徴とする請求項１記載のネガ型レジスト組成物。
【請求項３】
前記（Ａ）成分が、ビス（シクロヘキシルスルホニル）ジアゾメタン、シクロヘキシルスルホニルエチルスルホニルジアゾメタン、ビス（ｉｓｏ−プロピルスルホニル）ジアゾメタン、ビス（ｔｅｒｔ−ブチルスルホニル）ジアゾメタン、ビス（ｓｅｃ−ブチルスルホニル）ジアゾメタン、ｔｅｒｔ−ブチルスルホニルメチルスルホニルジアゾメタン、ｔｅｒｔ−ブチルスルホニルシクロヘキシルスルホニルジアゾメタン、ビス（シクロペンチルスルホニル）ジアゾメタン、シクロペンチルスルホニル−ｔｅｒｔ−ブチルスルホニルジアゾメタン又はビス（ｉｓｏ−アミルスルホニル）ジアゾメタンから選ばれた放射線の照射により酸を発生するジアゾスルホン酸系化合物であることを特徴とする請求項１又は２記載のネガ型レジスト組成物。
【請求項４】
前記（E）成分が、ヒドロキシル基又はアルコキシル基を有するアミノ樹脂であることを特徴とする請求項１ないし３のいずれか１項に記載のネガ型レジスト組成物。
【発明の詳細な説明】
【０００１】
【発明の属する技術分野】
本発明は、ネガ型レジスト組成物に関する。さらに詳しくは、紫外線、遠紫外線、ＫｒＦ、ＡｒＦなどのエキシマレーザー、Ｘ線及び電子線などの放射線を用いる微細加工に好適なネガ型レジスト組成物に関する。
【０００２】
【従来の技術】
近年、半導体素子や液晶表示素子等の電子部品の製造においては微細加工化が進み、使用されるレジストにも高い解像性や感度、良好なプロファイル形状のレジストパターンの形成などが要求されるようになってきた。かかるレジストとして放射線の照射により生成する酸の触媒作用で、現像液に対する溶解性を変化させる反応を起こす化学増幅型レジストが注目を集め多数の化学増幅型ネガ型レジスト組成物が提案されている。前記化学増幅型ネガ型レジスト組成物を用いた電子部品の製造にはホトリソグラフイーが用いられるが、このホトリソグラフイーにあっては化学増幅型ネガ型レジスト組成物をシリコンウエーハ等の基板上に塗布し、それをマスクパターンを介して、放射線を照射し、現像してレジストパターンを形成したのち、前記レジストパターンを保護膜としてエッチングを行っている。ところが、前記ホトリソグラフイーで使用される放射線は紫外線、ｄｅｅｐＵＶ、ＫｒＦやＡｒＦ等のエキシマレーザ光等と短波長化傾向にあり、更には電子線、Ｘ線の利用も本格的に検討されるようになってきている。この短波長の放射線に感応し良好なレジストパターンを形成するには化学増幅型ネガ型レジスト組成物を構成する各成分が前記放射線の吸収の少ないことが肝要で、従来使用されていたノボラック系樹脂ではその放射線の吸収の大きさから前記用途には使用できず放射線吸収の小さいポリビニルフェノール系樹脂が使用されるようになった。かかるポリビニルフェノール系樹脂を樹脂成分として含有する化学増幅型ネガ型レジスト組成物が特開平１−２９３３３９号公報、特開平２−１５２７０号公報、特開平４−１６３５５２号公報、特開平７−２３８１９６号公報等で提案されているが、いずれも解像性に難点があった。そこで、それを改善する化学増幅型ネガ型レジスト組成物としてアルカリ可溶性樹脂を４−ヒドロキシスチレン−スチレン共重合体としそのスチレン含有量をモル比が５〜２０％、その重量平均分子量を６０００〜２５０００とした化学増幅型ネガ型レジスト組成物が特開平７−２３８１９６号公報で提案された。
【０００３】
【発明が解決しようとする課題】
しかしながら、上記公報記載の化学増幅型ネガ型レジスト組成物を用いて形成したレジストパターンはコントラストに劣るという問題があった上に、プロファイル形状が良好とはいえなかった。この欠点を改善する化学増幅型ネガ型レジスト組成物として、、部分的にアルキルエーテル化されたポリビニルフェノール及び部分的にアルキルエーテル化された水素添加ポリビニルフェノールからなる群から選択される少なくとも１種を含有するアルカリ可溶性樹脂、Ｎ−ヒドロキシイミド化合物のスルホン酸エステルの少なくとも１種を含有する光酸発生剤及び架橋剤を含むネガ型フォトレジスト組成物が特開平７−２９５２２０号公報で提案されている。前記化学増幅型ネガ型レジスト組成物は解像性及びプロファイル形状の改善がなされているが、経時によってレジスト特性が変化し易く、実用上大きな問題となっていた。
【０００４】
こうした現状に鑑み、本発明者等は、鋭意研究を重ねた結果、放射線の照射により酸を発生するジアゾスルホン酸系化合物、有機アミン化合物とを必須成分とし、さらに有機カルボン酸化合物、特定のアルカリ可溶性樹脂及び酸の存在下で架橋反応する化合物（以下架橋剤という）を含有せしめることで、解像性やプロファイル形状が優れる上に、レジスト特性の経時変化（以下経時安定性という）がないネガ型レジスト組成物が得られることを見出して、本発明を完成したものである。すなわち
【０００５】
本発明は、解像性やプロファイル形状に優れる上に、経時安定性がよく実用的なネガ型レジスト組成物を提供することを目的とする。
【０００６】
【課題を解決するための手段】
上記目的を達成する本発明は、（Ａ）放射線の照射により酸を発生するジアゾスルホン酸系化合物、（Ｂ）有機アミン化合物、（Ｃ）有機カルボン酸化合物、（Ｄ）アルカリ可溶性樹脂及び（Ｅ）酸の存在下で架橋反応する化合物を含有するネガ型レジスト組成物であって、前記（Ｄ）成分が、水酸基の水素原子が部分的にメチル基、エチル基、ｎ−プロピル基、ｉ−プロピル基又はｎ−ブチル基で置換されたポリヒドロキシスチレン又はヒドロキシスチレンとスチレン又はスチレン誘導体との共重合体であることを特徴とするネガ型レジスト組成物に係る。
【０００７】
上述のように本発明のネガ型レジスト組成物は、（Ａ）放射線の照射により酸を発生するジアゾスルホン酸系化合物と（Ｂ）有機アミン化合物を必須の成分として含有するが、さらに（Ｃ）有機カルボン酸化合物を含有することもできる。このネガ型レジスト組成物において、被膜形成成分として（Ｄ）アルカリ可溶性樹脂と（Ｅ）酸の存在下で架橋反応する化合物（以下架橋剤という）を含有することで、解像性及びプロファイル形状に優れたパターンが形成できる化学増幅型ネガ型レジスト組成物が得られる。
【０００８】
以下、本発明を詳細に説明する。
上記（Ａ）成分であるジアゾスルホン酸系化合物は、これまでネガ型レジストの酸発生剤として知られているジアゾスルホン酸化合物が使用できるが、例えば一般式（１）
【０００９】
【化１】
0003707655.tif 000002
（式中、Ｒ１は炭素数３〜８の分岐状又は環状のアルキル基、Ｒ２は炭素数１〜８の直    鎖状、分岐状又は環状のアルキル基を表わす。）
で示されるジアゾスルホン酸化合物、特開平４−２１７２４９号公報に記載のジアゾスルホン酸化合物等を挙げることができる。具体的にはビス（シクロヘキシルスルホニル）ジアゾメタン、シクロヘキシルスルホニルエチルスルホニルジアゾメタン、ビス（ｉｓｏ−プロピルスルホニル）ジアゾメタン、ビス（ｔｅｒｔ−ブチルスルホニル）ジアゾメタン、ビス（ｓｅｃ−ブチルスルホニル）ジアゾメタン、ｔｅｒｔ−ブチルスルホニルメチルスルホニルジアゾメタン、ｔｅｒｔ−ブチルスルホニルシクロヘキシルスルホニルジアゾメタン、ビス（シクロペンチルスルホニル）ジアゾメタン、シクロペンチルスルホニル−ｔｅｒｔ−ブチルスルホニルジアゾメタン、ビス（ｉｓｏ−アミルスルホニル）ジアゾメタン等がある。
【００１０】
また、（Ｂ）成分である有機アミン化合物としては、脂肪族アミン、芳香族アミン、複素環式アミン等ガ挙げられる。具体的には、脂肪族アミンとしては、モノエタノールアミン、トリエタノールアミン、メチルアミン、エチルアミン、プロピルアミン、イソプロピルアミン、ブチルアミン、イソブチルアミン、ｔｅｒｔ−ブチルアミン、ペンチルアミン、イソペンチルアミン、ｔｅｒｔ−ペンチルアミン、ヘキシルアミン、ヘプチルアミン、オクチルアミン、ジメチルアミン、ジエチルアミン、ジプロピルアミン、ジイソプロピルアミン、トリメチルアミン、トリエチルアミン、トリプロピルアミン、トリイソプロピルアミン、トリブチルアミン、トリイソブチルアミン、トリｔｅｒｔ−ブチルアミン、トリペンチルアミン、トリイソペンチルアミン、トリｔｅｒｔ−ペンチルアミン、トリヘキシルアミン、トリヘプチルアミン、トリオクチルアミン等が挙げられ、芳香族アミンとしては、ベンジルアミン、アニリン、Ｎ−メチルアニリン、Ｎ，Ｎ−ジメチルアニリン、ｏ−メチルアニリン、ｍ−メチルアニリン、ｐ−メチルアニリン、Ｎ，Ｎ−ジエチルアニリン、ジフェニルアミン等が挙げられる。さらに、複素環式アミンとしては、ピリジン、ｏ−メチルピリジン、ｏ−エチルピリジン、２，３−ジメチルピリジン、４−エチル−２−メチルピリジン、３−エチル−４−メチルピリジン等が挙げられる。特に脂肪族アミンが好ましく、トリメチルアミン、トリエチルアミン、トリプロピルアミン、トリイソプロピルアミン、トリブチルアミン、トリイソブチルアミン、トリｔｅｒｔ−ブチルアミン、トリペンチルアミン、トリイソペンチルアミン、トリｔｅｒｔ−ペンチルアミン、トリヘキシルアミン、トリヘプチルアミン、トリオクチルアミンが好適で、解像性の高い、プロファイル形状に優れたレジストパターンを形成できる。
【００１１】
上記ジアゾスルホン酸系化合物は、ネガ型レジスト組成物１００重量部に対して、０．５〜３０重量部、有機アミン化合物は０．０１〜５重量部の範囲で含有することができる。ジアゾスルホン酸系化合物及び有機アミン化合物の含有量が前記範囲未満では、プロファイル形状、経時安定性に改善がなく、前記範囲を超えると溶剤に溶け切れず、また樹脂成分との混和性が悪くなる。
【００１２】
さらに、（Ｃ）成分である有機カルボン酸化合物としては、飽和又は不飽和脂肪族カルボン酸、脂環式カルボン酸、オキシカルボン酸、アルコキシカルボン酸、ケトカルボン酸、芳香族カルボン酸などいずれも使用でき、特に限定されるものではない。前記有機カルボン酸化合物を含有することで一段と経時安定性が向上する。有機カルボン酸化合物の具体例としては、ギ酸、酢酸、プロピオン酸、酪酸、イソ酪酸、シュウ酸、マロン酸、コハク酸、グルタル酸、アジピン酸などの１価或は多価脂肪族カルボン酸、１，１−シクロヘキサンジカルボン酸、１，２−シクロヘキサンジカルボン酸、１，３−シクロヘキサンジカルボン酸、１，４−シクロヘキサンジカルボン酸、１，１−シクロヘキシルジ酢酸などの脂環式カルボン酸、アクリル酸、クロトン酸、イソクロトン酸、３−ブテン酸、メタクリル酸、４−ペンテン酸、プロピオル酸、２−ブチン酸、マレン酸、フマル酸、アセチレンカルボン酸などの不飽和脂肪族カルボン酸、オキシ酢酸などのオキシカルボン酸、メトキシ酢酸、エトキシ酢酸などのアルコキシカルボン酸、ピルビン酸などのケトカルボン酸、ｐ−ヒドロキシ安息香酸、ｏ−ヒドロキシ安息香酸、２−ヒドロキシ−３−ニトロ安息香酸、３，５−ジニトロ安息香酸、２−ニトロ安息香酸、２，４−ジヒドロキシ安息香酸、２，５−ジヒドロキシ安息香酸、２，６−ジヒドロキシ安息香酸、３，４−ジヒドロキシ安息香酸、３，５−ジヒドロキシ安息香酸、２ービニル安息香酸、４ービニル安息香酸、フタル酸、テレフタル酸、イソフタル酸などを挙げることができ、特にｏ−位に置換基を有する安息香酸、例えばｏ−ヒドロキシ安息香酸、ｏ−ニトロ安息香酸、フタル酸などが好適である。
【００１３】
上記有機カルボン酸化合物の含有量は、ネガ型レジスト組成物１００重量部に対して０．０１〜１重量％、好ましくは０．０５〜０．５重量％の範囲が好ましい。有機カルボン酸化合物の含有量が０．０１重量％未満では断面形状の良好なレジストパターンが得られず、また１重量％を超えると現像性が低下するため好ましくない。
【００１４】
上記ジアゾスルホン酸系化合物と有機アミン化合物を含有する化学増幅型ネガ型レジスト組成物のアルカリ可溶性樹脂としては、例えばフェノールノボラック樹脂、クレゾールノボラック樹脂、ポリアクリル酸、ポリビニルアルコール、スチレンと無水マレイン酸との共重合体、ポリヒドロキシスチレン及びその誘導体を挙げることができる。ポリヒドロキシスチレン及びその誘導体としては、ビニルフェノールの単独重合体、ビニルフェノールとアクリル酸誘導体、アクリロニトリル、メタクリル酸誘導体、メタクリロニトリル、スチレン、α−メチルスチレン、ｐ−メチルスチレン、ｏ−メチルスチレン又はｐ−クロロスチレンから選ばれるスチレン誘導体との共重合体、ビニルフェノール単独重合体の水添樹脂及びビニルフェノールと上記アクリル酸誘導体、メタクリル酸誘導体、スチレン誘導体との共重合体の水添樹脂、ポリヒドロキシスチレンの水酸基の水素を部分的に保護基で置換したポリヒドロキシスチレン等が挙げられる。特にポリヒドロキシスチレンの水酸基の水素を部分的に保護基で置換したポリヒドロキシスチレンが好ましく、中でもポリヒドロキシスチレンの水酸基の水素を部分的に保護基で置換されたヒドロキシスチレンとスチレン誘導体との共重合体が好適である。前記保護基としては直鎖又は分岐状の低級アルキル基、ｔｅｒｔ−ブトキシカルボニル基、ｔｅｒｔ−アミノオキシカルボニル基、エトキシエチル基、メトキシプロピル基、テトラヒドロピラニル基、テトラヒドロフラニル基、ベンジル基、トリメチルシリル基などを挙げることができ、特に解像性にすぐれたパターンを形成できるため、低級アルキル基、具体的には炭素原子数１〜４の直鎖又は分岐状のアルキル基であるメチル基、エチル基、ｎ−プロピル基、ｉ−プロピル基、ｎ−ブチル基が好ましく用いられる。
【００１５】
（Ｅ）成分である架橋剤としては、ヒドロキシル基またはアルコキシル基を有するアミノ樹脂、具体的にはメトキシメチル化メラミン樹脂、エトキシメチル化メラミン樹脂、プロポキシメチル化メラミン樹脂、ブトキシメチル化メラミン樹脂、メトキシメチル尿素樹脂、市販品のニカラックＭＸ−７５０、ニカラックＭＸ−７０６、ニカラックＭＸ−１０１、ニカラックＭＸ−０３２、ニカラックＭＸ−７０８、ニカラックＭＸ−４０、ニカラックＭＸ−３１、ニカラックＭＳ−１１、ニカラックＭＷ−２２及びニカラックＭＷ−３０（以上アルコキシメチル化メラミン樹脂の商品名、三和ケミカル社製）、ニカラックＭＸ−２９０及びニカラックＮ−２００９（以上アルコキシメチル化尿素樹脂の商品名、三和ケミカル社製）を挙げることができる。
【００１６】
上記（Ｄ）成分と（Ｅ）成分の配合割合は、（Ｄ）成分１００重量部に対して、（Ｅ）成分０．５〜２０重量部の範囲で含有する。前記範囲未満では被膜性の強度に劣り、また前記範囲を超えると解像性が悪くなり好ましくない。
【００１７】
さらに、本発明のネガ型レジスト組成物には吸光剤を配合することができる。前記吸光剤としては、例えば１−［１−（４−ヒドロキシフェニル）イソプロピル］−４−［１，１−ビス（４−ヒドロキシフェニル）エチル］ベンゼン、ビス（４−ヒドロキシ−３，５−ジメチルフェニル）−３，４−ジヒドロキシフェニルメタンなどのポリフェノール類のナフトキノン−１，２−ジアジド−５−スルホン酸エステル、ベンゾフエノン、２，２’，４，４’−テトラヒドロキシベンゾフェノン、２，３，３’，４，４’，５’−ヘキサヒドロキシベンゾフェノン、４−ジメチルアミノ−２’，４’−ジヒドロキシベンゾフェノン、５−アミノ−３−メチル−１−フェニル−４−（４−ヒドロキシフェニルアゾ）ピラゾール、４−ジメチルアミノ−４’−ヒドロキシアゾベンゼン、４−ジエチルアミノ−４’−エトキシアゾベンゼン、４−ジエチルアミノアゾベンゼン、クルクミンなどを挙げることができ、これらの吸光剤を配合することにより感度及び解像性の向上効果が図られるとともに、断面形状が波状とならず矩形のレジストパターンを形成することができ好ましく使用できる。この吸光剤の配合量としてはネガ型レジスト組成物１００重量部に対して０．５〜１５重量部の範囲で配合できる。前記配合量が１５重量部を超えるとプロファイル形状が悪くなるため好ましくない。また、所望により混和性のある添加物、例えばレジスト膜の性能を改良するための付加的樹脂、可塑剤、安定剤、着色剤、界面活性剤、ヘキサメチルジシラザン等のカップリング剤などを組成物の性能を損なわない範囲で添加含有させることができる。
【００１８】
本発明のネガ型レジスト組成物は、その使用に当たっては溶剤に溶解した溶液の形で用いるのが好ましい。このような溶剤の例としては、アセトン、メチルエチルケトン、シクロヘキサノン、メチルイソアミルケトン、２−ヘプタノンなどのケトン類；エチレングリコール、エチレングリコールモノアセテート、ジエチレングリコール、ジエチレングリコールモノアセテート、プロピレングリコール、プロピレングリコールモノアセテート、ジプロピレングリコール又はジプロピレングリコールモノアセテートのモノメチルエーテル、モノエチルエーテル、モノプロピルエーテル、モノブチルエーテル又はモノフエニルエーテルなどの多価アルコール類及びその誘導体；ジオキサンのような環式エーテル類；及び乳酸メチル、乳酸エチル、酢酸メチル、酢酸エチル、酢酸ブチル、ピルビン酸メチル、ピルビン酸エチル、メトキシプロピオン酸メチル、エトキシプロピオン酸エチルなどのエステル類を挙げることができる。これらは単独で用いてもよいし、２種以上混合して用いてもよい。
【００１９】
本発明のネガ型レジスト組成物の使用方法としては、上記溶剤に溶解し調製した塗布液をシリコンウエーハやガラス基板等の基板上に従来から知られているスピンナー塗布法等の塗布方法で塗布し、それを乾燥してレジスト層を形成し、次いで、所望のマスクパターンを介して縮小投影露光装置等により、紫外線、ｄｅｅｐーＵＶ、エキシマレーザー光を照射するか、或は電子線により描画し加熱したのち、現像液、例えば１〜１０重量％テトラメチルアンモニウムヒドロキシド水溶液のようなアルカリ性水溶液に浸漬するなどして未露光部を選択的に溶解除去してレジストパターンを形成する方法等が挙げられる。
【００２０】
【実施の形態】
次に実施例により本発明をさらに詳細に説明するが、本発明はこれらの例によってなんら限定されるものではない。
【００２１】
なお、表１中の形状及び経時安定性は、以下のように評価した。
【００２２】
形状
○：断面形状が矩形のもの、×：断面形状において、トップ形状が丸くなったもの
【００２３】
経時安定性
○：調製直後に測定した感度と調製後３ヶ月間室温で静置したのち測定した感度に変化がなかったもの
×：調製直後に測定した感度と調製後３ヶ月間室温で静置したのち測定した感度に変化が確認されたもの
【００２４】
【実施例】
実施例１
ｐ−ヒドロキシスチレンとスチレンとをモル比９５：５で共重合したポリヒドロキシスチレン系樹脂（重量平均分子量４４００）の水酸基の水素原子を１０モル％プロピル基で置換したアルカリ可溶性樹脂１００ｇ、アルコキシメチル化メラミン樹脂（三和ケミカル社製、商品名：ニカラックＭＷ−３０）８ｇ、アルコキシメチル化尿素樹脂（三和ケミカル社製、商品名：ニカラックＭＸ−２９０）２ｇ、ビス（シクロヘキシルスルホニル）ジアゾメタン７ｇ、ｏ−ヒドロキシ安息香酸０．０８ｇ及びトリブチルアミン０．１１ｇをプロピレングリコールモノメチルエーテルとプロピレングリコールモノメチルエーテルアセテートとを重量比で７０／３０の割合で混合した溶媒８５０ｇに溶解してネガ型レジスト溶液を調製した。
【００２５】
次に、上記調製したレジスト溶液をスピンナーを用いてシリコンウエ−ハ上に塗布し、ホットプレート上で１００℃にて９０秒間乾燥して膜厚０．７３μｍのレジスト層を形成した。このレジスト層に縮小投影露光装置ＮＳＲ−２００５ＥＸ８Ａ（ニコン社製）を用い、ＫｒＦエキシマレーザーを選択的に照射したのち、１２０℃で９０秒間ベーキング処理し、その後２．３８重量％テトラメチルアンモニウムヒドロキシド水溶液で２３℃にて６５秒間現像処理し、３０秒間水洗後乾燥してネガ型レジストパターンを形成した。
【００２６】
得られたレジストパターンは、０．１６μｍのラインアンドスペースパターンであり、その断面形状をＳＥＭ（走査型電子顕微鏡）写真で観察したところ、基板に対して垂直な矩形のパターンであった。また、感度は４０ｍＪ／ｃｍ2であった。
【００２７】
さらに、レジストの経時安定性を評価するため、上記に調製したネガ型レジスト溶液を室温で３ヵ月静置したのち、上記と同様な操作で解像性、プロファイル形状及び感度を調べた。その結果、３ヵ月前に比べて変化が確認できず、経時安定性がよかった。
【００２８】
実施例２〜６、比較例１〜５
（Ａ）成分のジアゾスルホン酸化合物、（Ｂ）成分の有機アミン化合物、（Ｃ）成分の有機カルボン酸化合物、（Ｄ）成分のアルカリ可溶性樹脂及び（Ｅ）成分の架橋剤を表に示したものに代えた以外は、実施例１と同様の操作によりレジストパターンを形成し、解像性、形状及び経時安定性を評価した結果を表に併記した。
【００２９】
【表１】
0003707655.tif 000003
表中、（Ａ）−１：ビス（シクロヘキシルスルホニル）ジアゾメタン
（Ａ）−２：ビス（シクロペンチルスルホニル）ジアゾメタン
（Ａ）−３：Ｎ−ヒドロキシスクシンイミドメタンスルホン酸エス                                テル
（Ｂ）−１：トリブチルアミン
（Ｂ）−２：トリエチルアミン
（Ｃ）−１：ｏ−ヒドロキシ安息香酸
（Ｃ）−２：ｏ−ニトロ安息香酸
（Ｃ）−３：フタル酸
（Ｄ）−１：ｐ−ヒドロキシスチレンとスチレンとを重量比９５：５で共重                        合したポリヒドロキシスチレン系樹脂（重量平均分子量４４０                        ０）の水酸基の水素原子を１０モル％ｎ−プロピル基で置換し                        たアルカリ可溶性樹脂
（Ｄ）−２：ｐ−ヒドロキシスチレンとスチレンとを重量比９５：５で共重                        合したポリヒドロキシスチレン系樹脂（重量平均分子量４４０                        ０）の水酸基の水素原子を２０モル％エチル基で置換したアル                        カリ可溶性樹脂
（Ｄ）−３：ｐ−ヒドロキシスチレンとスチレンとを重量比９５：５で共重                        合したポリヒドロキシスチレン系樹脂（重量平均分子量４４０                        ０）の水酸基の水素原子を１０モル％ｎ−ブチル基で置換した                        アルカリ可溶性樹脂
（Ｄ）−４：ｐ−ヒドロキシスチレンとスチレンとを重量比９５：５で共重                        合したポリヒドロキシスチレン系樹脂（重量平均分子量４４０                        ０）の水酸基の水素原子を１０モル％ｔｅｒｔ−ブトキシカル                        ボニル基で置換したアルカリ可溶性樹脂
（Ｄ）−５：ｐ−ヒドロキシスチレンとスチレンとを重量比９５：５で共重                        合したポリヒドロキシスチレン系樹脂（重量平均分子量４４０                        ０）の水酸基の水素原子を１０モル％エトキシエチル基で置換                        したアルカリ可溶性樹脂
（Ｅ）−１：ニカラックＭＷ３０（三和ケミカル社製、アルコキシメチル化                        メラミン樹脂）
（Ｅ）−２：ニカラックＭＸ−２９０（三和ケミカル社製、アルコキシメチ                        ル化尿素樹脂）
【００３０】
【発明の効果】
本発明のポジ型レジスト組成物は、高感度で、優れた高解像性を有し、かつ経時安定性に優れ、良好なプロファイル形状のレジストパターンを形成できるレジスト組成物である。